СПОСОБЫ ОТДЕЛЕНИЯ РТУТИ ОТ ТОПОЧНОГО ГАЗА

1. Способ уменьшения выбросов тяжелых металлов, включающий:
сжигание содержащего тяжелые металлы топлива в камере сгорания;
введение молекулярного галогена или одного или более предшественников галогена в камеру сгорания или в поток топочных газов, полученных в результате сжигания содержащего тяжелые металлы топлива; и
введение сорбента, у которого средний диаметр частиц составляет менее чем 15 мкм, в поток топочных газов, образующихся в результате сжигания содержащего тяжелые металлы топлива в камере сгорания;
в котором галоген и адсорбирующий материал вводят при соотношении, составляющем от приблизительно 0,7 до приблизительно 5,7 моль галогена на фунт (1,542-12,555 моль/кг) адсорбирующего материала.
2. Способ по п.1, в котором галоген и адсорбирующий материал вводят при соотношении, составляющем от приблизительно 0,8 до приблизительно 3,1 моль галогена на фунт адсорбирующего материала (1,762-6,828 моль/кг).
3. Способ по п.1, в котором галоген и адсорбирующий материал вводят при соотношении, составляющем приблизительно 2,0 моль галогена на фунт адсорбирующего материала (4,405 моль/кг).
4. Способ по п.1, в котором адсорбирующий материал представляет собой активированный уголь.
5. Способ по п.1, в котором один или более предшественников галогена выбирают из группы, которую составляют гипохлорит кальция, гипобромит кальция, гипойодит кальция, хлорид кальция, бромид кальция, йодид кальция, хлорид магния, бромид магния, йодид магния, хлорид натрия, бромид натрия, йодид натрия, хлорид аммония, бромид аммония, йодид аммония, трихлорид калия, трибромид калия и трийодид калия.
2
4
6. Способ по п.1, в котором предшественник галогена выбирают из группы, которую составляют бромид кальция (CaBr), бромид аммония (NHBr) и их сочетания.
7. Способ по п.1, в котором предшественник галогена находится в водном растворе.
8. Способ по п.1, в котором предшественник галогена представляет собой твердое вещество.
9. Способ по п.1, в котором галоген или предшественник галогена представляет собой газ.
10. Способ по п.1, в котором галоген или предшественник галогена вводят в поток топочных газов, у которого температура составляет более чем приблизительно 1000°F (538°C).
11. Способ по п.1, в котором адсорбирующий материал имеет средний диаметр частиц (MPD), составляющий приблизительно от 2 мкм до 10 мкм.
3
3
3
3
12. Способ по п.1, в котором адсорбирующий материал вводят в поток топочных газов при скорости, выбранной из группы, которую составляют менее чем приблизительно 5 фунтов на миллион кубических футов (фунт/млн. факт. куб. футов) (80 мг/м)), менее чем приблизительно 4 фунт/млн. факт. куб. футов (64 мг/м), менее чем приблизительно 3 фунт/млн. факт. куб. футов (48 мг/м) и менее чем приблизительно 1 фунт/млн. факт. куб. футов (16 мг/м).
13. Способ по п.1, в котором адсорбирующий материал вводят в поток топочных газов при скорости, составляющей менее чем 100 фунтов/час (12,6 г/с).
14. Способ по п.1, в котором адсорбирующий материал вводят выше по потоку относительно предварительного воздухоподогревателя (APH).
15. Способ по п.1, в котором отделяют приблизительно 90% ртути в источнике топлива.
16. Способ по п.1, в котором источник топлива представляет собой уголь.
17. Способ по п.1, в котором галоген или предшественник галогена вводят в камеру сгорания.
18. Способ по п.1, в котором предшественник галогена вводят в топливо, прежде чем топливо вводят в камеру сгорания.
19. Способ по п.1, в котором галоген вводят в адсорбирующий материал.
20. Способ по п.17, в котором адсорбирующий материал имеет средний диаметр частиц (MPD), составляющий от приблизительно 2 мкм до 10 мкм.
21. Способ по п.17, в котором галоген вводят в адсорбирующий материал при концентрации, составляющей от приблизительно 0,7 моль галогена на фунт адсорбирующего материала (1,542 моль/кг) до приблизительно 5,7 моль галогена на фунт адсорбирующего материала (12,555 моль/кг).
22. Способ по п.17, в котором галоген вводят в адсорбирующий материал при концентрации, составляющей от приблизительно 0,8 моль галогена на фунт адсорбирующего материала (1,762 моль/кг) до приблизительно 3,1 моль галогена на фунт адсорбирующего материала (6,828 моль/кг).
23. Способ по п.17, в котором адсорбирующий материал имеет средний диаметр частиц (MPD), составляющий приблизительно 6 мкм, и галоген вводят в адсорбирующий материал, чтобы получить конечную концентрацию, составляющую приблизительно 2,0 моль галогена на фунт адсорбирующего материала (4,405 моль/кг).
24. Способ по п.17, в котором адсорбирующий материал представляет собой активированный уголь, имеющий средний диаметр частиц (MPD), составляющий приблизительно 6 мкм, и галоген вводят в активированный уголь, чтобы получить конечную концентрацию, составляющую приблизительно 2,0 моль галогена на фунт адсорбирующего материала (4,405 моль/кг).
25. Способ по п.17, в котором галоген вводят в адсорбирующий материал влажным пропитыванием.
26. Способ по п.17, в котором галоген вводят в адсорбирующий материал, объединяя сухой активированный уголь и сухую соль галогена.
2
4
27. Способ по п.26, в котором соль галогена выбирают из группы, которую составляют бромид кальция (CaBr), бромид аммония (NHBr) и их сочетания.
28. Сорбент топочного газа, включающий:
адсорбирующий материал, у которого средний диаметр частиц (MPD) составляет менее чем приблизительно 15 мкм; и
один или более галогенов, связанных с адсорбирующим материалом при соотношении, составляющем от приблизительно 0,7 до приблизительно 5,7 моль галогена на фунт адсорбирующего материала (1,542-12,555 моль/кг).
29. Сорбент топочного газа по п.28, в котором один или более галогенов связаны с адсорбирующим материалом при соотношении, составляющем от приблизительно 0,8 до приблизительно 3,1 моль галогена на фунт адсорбирующего материала (1,762-6,828 моль/кг).
30. Сорбент топочного газа по п.28, в котором один или более галогенов связаны с адсорбирующим материалом при соотношении, составляющем приблизительно 2,0 моль галогена на фунт адсорбирующего материала (4,405 моль/кг).
31. Сорбент топочного газа по п.28, в котором адсорбирующий материал имеет средний диаметр частиц (MPD), составляющий приблизительно от 2 мкм до 10 мкм.
32. Сорбент топочного газа по п.28, в котором адсорбирующий материал имеет средний диаметр частиц (MPD), составляющий приблизительно 6 мкм, и галоген связан с адсорбирующим материалом при конечной концентрации, составляющей приблизительно 2,0 моль галогена на фунт адсорбирующего материала (4,405 моль/кг).
33. Сорбент топочного газа по п.28, в котором адсорбирующий материал представляет собой активированный уголь, у которого средний диаметр частиц (MPD) составляет приблизительно 6 мкм, и галоген связан с активированным углем при конечной концентрации, составляющей приблизительно 2,0 моль галогена на фунт адсорбирующего материала (4,405 моль/кг).
34. Сорбент топочного газа по п.28, в котором галоген вводят в адсорбирующий материал влажным пропитыванием.
35. Сорбент топочного газа по п.28, в котором галоген вводят в адсорбирующий материал, объединяя сухой активированный уголь и сухую соль галогена.
2
4
36. Сорбент топочного газа по п.35, в котором соль галогена выбирают из группы, которую составляют бромид кальция (CaBr), бромид аммония (NHBr) и их сочетания.